(57)【要約】【課題】重金属や有害な有機物質等の汚染物質により土壌が汚染された場合に、除染作業を行なうまでの間に放置された土壌は、その表面部分から土砂などの粒状の粒子が飛散し、近隣地域に土壌と共に汚染物質が飛散してしまう問題がある。長期間に渡り土壌の飛散を防止し、かつ降雨や浸水による土壌の浸食を防止することができる土壌浸食防止方法を提供すること。【解決手段】多糖類を含有する水溶液中に可溶な高分子分散剤を共存させ、攪拌下、分散重合して製造した特定のアニオン性単量体からなるイオン性高分子微粒子分散液とカチオン性高分子あるいは重縮合系高分子と無機塩類を含有する混合分散液を土壌表面に散布することにより、課題を達成できる。 【選択図】  なし【特許請求の範囲】
【請求項１】
下記（Ａ）、（Ｂ）、（Ｃ）を含有する混合分散液を土壌表面に散布することを特徴とする土壌浸食防止方法。
（Ａ）塩水溶液中に少なくとも一種の多糖類を分散させ、下記一般式（１）で表されるアニオン性単量体を２〜１００モル％、共重合可能な非イオン性単量体０〜９８モル％を含有する単量体（混合物）を、該塩水溶液中に可溶な高分子分散剤を共存させ、攪拌下、分散重合して得られたイオン性高分子微粒子分散液。
（Ｂ）下記一般式（２）あるいは（３）で表される単量体を必須として含有する単量体混合物を重合したカチオン性高分子あるいは重縮合系高分子。
（Ｃ）無機塩類。
2014014737.tif 000008
一般式（１）
ここでＲ１は水素、メチル基またはカルボキシメチル基、ＡはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ２は水素またはＣＯＯＹ２、Ｙ１あるいはＹ２は水素または陽イオンをそれぞれ表わす
2014014737.tif 000009
一般式（２）
Ｒ１は水素又はメチル基、Ｒ２、Ｒ３は炭素数１〜３のアルキルあるいはヒドロキシアルキル基、Ｒ４は水素、炭素数１〜３のアルキル基、炭素数７〜２０のアルキル基あるいはアリール基であり、同種でも異種でも良い、Ａは酸素またはＮＨ、Ｂは炭素数２〜４のアルキレン基またはアルコキシレン基を表わす、Ｘ１−は陰イオンをそれぞれ表わす。
2014014737.tif 000010
一般式（３）
Ｒ５は水素又はメチル基、Ｒ６、Ｒ７は炭素数１〜３のアルキル基あるいはヒドロキシアルキル基、Ｘ２−は陰イオンをそれぞれ表わす。
【請求項２】
前記一般式（１）のアニオン性単量体が、（メタ）アクリル酸、イタコン酸、２−アクリルアミド２−メチルプロパンスルホン酸またはこれらの塩から選択される一種以上であることを特徴とする請求項１に記載の土壌浸食防止方法。
【請求項３】
前記一般式（２）あるいは（３）のカチオン性高分子および重縮合系高分子が、ポリジアリルジメチルアンモニウムクロリド、アクリルアミド−ジアリルジメチルアンモニウムクロリド共重合体、ポリ（メタ）アクリロイルオキシエチルトリメチルアンモニウムクロリド、アクリルアミド−（メタ）アクリロイルオキシエチルトリメチルアンモニウムクロリド共重合体、ポリ（メタ）アクリロイルオキシエチルジメチルベンジルアンモニウムクロリド、アクリルアミド−（メタ）アクリロイルオキシエチルジメチルベンジルアンモニウムクロリド共重合体、ジメチルアミン−エピクロロヒドリン重縮合物、ジエチレントリアミン−エピクロロヒドリン重縮合物、ポリエチレンイミン、ポリビニルアミン、ポリアミジンから選択される1種以上であることを特徴とする請求項１に記載の土壌浸食防止方法。
【請求項４】
請求項１に記載の無機塩類が硫酸アンモニウム、硫酸ナトリウム、塩化ナトリウムから選択される1種以上であることを特徴とする請求項１に記載の土壌浸食防止方法。
【請求項５】
請求項１に記載の多糖類が澱粉類であることを特徴とする請求項１に記載の土壌浸食防止方法。
【発明の詳細な説明】
【技術分野】
【０００１】
本発明は、土壌の飛散を防止し、かつ降雨や浸水による土壌浸食を防止する土壌浸食防止方法に関する。
【背景技術】
【０００２】
廃棄物処理場や工場の跡地、また事後等による有害物質の漏洩により一時的に土壌が汚染されてしまうことがある。重金属や有害な有機物質等の汚染物質により土壌が汚染された場合は、すみやかにその土壌の除染作業を行なう必要がある。しかし、この除染作業を行なうまでの間に放置された土壌は、その表面部分から土砂などの粒状の粒子が風などによって飛散し、近隣地域に土壌と共に汚染物質が飛散してしまう問題がある。また、草や木の生えていない裸地や斜面の場合は降雨や浸水により土壌が浸食されやすく、有害物質を拡散させてしまう危険性が高い。
【０００３】
このような汚染された土壌に関しては、除染作業を完了するまでの間、風などによる土壌の飛散、降雨や浸水による土壌浸食を防止しなければならない。汚染の範囲が狭い場合ではブルーシートで覆うなどの簡易な方法を取ることができるが、範囲が広大でかつ危険性が高く長期に作業できないような環境においては土壌を固定化する方法が有効である。そこで、水性エマルジョン等を土壌表面に散布し固化させて土壌の飛散防止を行なう方法が知られている（特許文献１）。この方法では散布後は土壌表面を強固に固めることができ土壌の飛散防止効果を有するが、降雨や浸水により高分子成分が少しずつ流されてしまい、長期間の土壌固定化を達成することが困難であった。除染作業に大きな時間を要する場合は、長期間土壌を固定化する必要がある為、土壌飛散防止機能を有しかつ降雨や浸水による土壌浸食を防止できる薬剤が強く望まれている。
非特許文献１では、適切な塩濃度の水溶液中で正電荷をもつポリカチオンと負電荷をもつポリアニオンと溶解させたポリイオンコンプレックスを土壌に散布する方法が開示されているが、固定化強度で必ずしも満足する結果が得られているわけではなく、ポリイオンコンプレックス溶液を調製するのに時間を要し作業効率が低下するといった課題がある。
【特許文献１】特開２００４−８８９７号公報
【非特許文献１】「ポリイオンコンプレックスを固定化剤として用いる土壌表層の放射性セシウムの除去」、日本原子力学会和文論文誌、Ｖｏｌ．１０、Ｎｏ．４、ｐ．２２７−２３４（２０１１）
【発明の概要】
【発明が解決しようとする課題】
【０００４】
本発明は、上記実情に鑑みなされたものであり、その目的は、長期間に渡り土壌の飛散を防止し、かつ降雨や浸水による土壌の浸食を防止することができる土壌浸食防止方法を提供することにある。
【課題を解決するための手段】
【０００５】
本発明者らは鋭意検討を重ねた結果、多糖類を含有させ分散重合で製造したイオン性高分子微粒子分散液とカチオン性高分子あるいは重縮合系高分子と無機塩類を含有する混合分散溶液を土壌表面に散布することにより、課題を達成できることがわかり、本発明に到達した。
【発明の効果】
【０００６】
本発明の土壌浸食防止方法によれば、長期間土壌を安定に固定化することができる為、風による飛散を防止し、かつ降雨や浸水による土壌浸食を防止することが可能である。
【発明を実施するための形態】
【０００７】
以下、本発明を詳細に説明する。本発明の土壌浸食防止方法で利用する混合分散水溶液は多糖類を含有させ分散重合で製造したイオン性高分子微粒子分散液とカチオン性高分子あるいは重縮合系高分子を組み合わせたものであり、両方の高分子を無機塩類を含む水溶液に混合し、その混合分散水溶液を土壌表面に散布することを特徴とする。
【０００８】
本発明のイオン性高分子微粒子分散液は硫酸アンモニウムのような多価アニオン塩の水溶液を調製し、この中に多糖類と水溶性アニオン性単量体、必要に応じて水溶性非イオン性単量体をしこみ、これに分散剤として該塩水溶液に可溶な高分子分散剤を共存させ、且つ、攪拌下で、分散重合し合成することができる。
【０００９】
本発明で使用する多糖類としては、各種公知のものを使用でき、たとえば、とうもろこし、馬鈴薯、タピオカ、小麦、米、サゴやし、ワクシーメイズから得られる各種の澱粉類、セルロース類の他、カチオン化澱粉、酸化澱粉、リン酸変性澱粉、カルボキシメチル化澱粉、ヒドロキシエチル化澱粉、カルバミルエチル化澱粉、ジアルデヒド化澱粉、酢酸変性澱粉等の澱粉誘導体または同様のセルロース類の誘導体、さらにはキチン、キトサン等があげられる。
【００１０】
本発明で使用する多糖類の単量体（混合物）に対する添加量比は、１〜５０質量％であり、好ましくは５〜２５質量％である。
【００１１】
本発明で使用するイオン性高分子微粒子は、一般式（１）で表されるアニオン性単量体を２〜１００モル％、共重合可能な非イオン性単量体０〜９８モル％含有する単量体あるいは単量体混合物を重合した共重合体である。
2014014737.tif 000002
一般式（１）
Ｒ１は水素、メチル基またはカルボキシメチル基、ＡはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ２は水素またはＣＯＯＹ２、Ｙ１あるいはＹ２は水素または陽イオンをそれぞれ表わす。
【００１２】
前記一般式（１）で表されるアニオン性単量体としては、スルホン酸基含有単量体でも良いが、好ましくはカルボキシル基含有単量体あるいはカルボキシル基含有単量体を主体とした単量体混合物が適する。カルボキシル基含有単量体の例は、メタクリル酸、アクリル酸、イタコン酸、マレイン酸あるいはｐ−カルボキシスチレンなどである。さらにこのアニオン性高分子は、他の非イオン性単量体との共重合体でも良い。例えば（メタ）アクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミド、アクリロイルモルホリンなどがあげられ、これら水溶性アニオン性単量体から選択された一種以上と非イオン性単量体から選択された一種以上との共重合体である。最も好ましい組み合わせとしては、アクリル酸及びアクリルアミドである。
【００１３】
アニオン性単量体の共重合モル比は、２〜１００モル％であり、好ましくは５〜８０モル％である。さらに共重合可能な水溶性非イオン性単量体の共重合モル％としては０〜９８モル％であり、好ましくは２０〜９５モル％である。イオン性高分子微粒子の効果が阻害されない程度にカチオン性単量体が含まれていても良く、共重合モル比は、０〜２０モル％の範囲である。カチオン性単量体の例としては、ジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミドおよびこれらの塩などの三級アミノ基含有カチオン性単量体が挙げられる。又、（メタ）アクリロイルオキシエチルトリメチルアンモニウムクロリド、（メタ）アクリロイルオキシエチルジメチルベンジルアンモニウムクロリド、（メタ）アクリロイルアミノプロピルトリメチルアンモニウムクロリド、（メタ）アクリロイルアミノプロピルジメチルベンジルアンモニウムクロリド、（メタ）アクリロイルオキシ２−ヒドロキシプロピルトリメチルアンモニウムクロリドなどの四級アンモニウム塩基含有カチオン性単量体が挙げられる。
【００１４】
本発明のイオン性高分子微粒子分散液のアニオン性基は、水酸化ナトリウム等のアルカリ性物質で中和してもよいが、未中和の方が好ましい。
【００１５】
本発明のイオン性高分子微粒子分散液の製品形態は塩水中分散液タイプである。塩水中分散液タイプは、無機塩類を含有する水溶液中に可溶な高分子分散剤を共存させ、攪拌下、分散重合して得られたイオン性高分子微粒子の分散液である。塩水中分散液タイプは酸性から中性域においては水に不溶となっていることが特徴である。
【００１６】
塩水溶液を形成するに使用する無機塩類としては、ナトリウムやカリウムのようなアルカリ金属イオンやアンモニウムイオンとハロゲン化物イオン、硫酸イオン、硝酸イオン、リン酸イオンなどとの塩であるが、多価アニオンとの塩がより好ましい。特に好ましいのは硫酸アンモニウム、硫酸ナトリウム、硫酸アルミニウムなどニ価アニオン塩である。これら塩類の塩濃度としては、７質量％〜飽和濃度まで使用できる。
【００１７】
塩水溶液に可溶な高分子分散剤としては、非イオン性あるいはイオン性高分子のいずれでも使用可能であるが、イオン性高分子のほうがより好ましい。
【００１８】
高分子分散剤として利用するアニオン性高分子の例としては、（メタ）アクリル酸、マレイン酸、イタコン酸、アクリルアミド２−メチルプロパンスルホン酸スチレンスルホン酸あるいはそれらの塩などのアニオン性単量体の（共）重合体である。さらに非イオン性の単量体であるアクリルアミド、Ｎ−ビニルホルムアミド、Ｎ−ビニルアセトアミド、Ｎ−ビニルピロリドン、Ｎ、Ｎ−ジメチルアクリルアミド、アクリロニトリル、ジアセトンアクリルアミド、２−ヒドロキシエチル（メタ）アクリレートのなどとの共重合体も使用可能である。その他、アニオン変性ポリビニルアルコール、スチレン／無水マレイン酸共重合物、ブテン／無水マレイン酸共重合物、あるいはそれらの部分アミド化物である。最も好ましいイオン性高分子は、２−アクリルアミド−２−メチルプロパンスルホン酸重合物である。
【００１９】
高分子分散剤として利用するカチオン性高分子としては、（メタ）アクリル系カチオン性単量体、たとえば、（メタ）アクリル酸ジメチルアミノエチルやジメチルアミノプロピル（メタ）アクリルアミドなどの無機酸や有機酸の塩、あるいは塩化メチルや塩化ベンジルによる四級アンモニウム塩とアクリルアミドとの共重合体である。例えばカチオン性単量体としては、（メタ）アクリロイルオキシエチルトリメチルアンモニウム塩化物、（メタ）アクリロイルオキシ２−ヒドロキシプロピルトリメチルアンモニウム塩化物、（メタ）アクリロイルアミノプロピルトリメチルアンモニウム塩化物、（メタ）アクリロイルオキシエチルジメチルベンジルアンモニウム塩化物、（メタ）アクリロイルオキシ２−ヒドロキシプロピルジメチルベンジルアンモニウム塩化物、（メタ）アクリロイルアミノプロピルジメチルベンジルアンモニウム塩化物などがあげられ、これら単量体重合物あるいは共重合物、または非イオン性単量体との共重合体でも良い。またジメチルジアリルアンモニウム塩化物重合体などジアリルアミン系（共）重合体でも使用できる。
【００２０】
上記高分子分散剤として利用するイオン性高分子の分子量としては、５、０００から３００万、好ましくは５万から１５０万である。また、非イオン性高分子分の分子量としては、１，０００〜１００万であり、好ましくは１，０００〜５０万である。これら高分子分散剤の単量体に対する添加量は、１／１００〜３０／１００であり、好ましくは５／１００〜２０／１００である。
【００２１】
本発明においては、適宜複数のビニル基を有する単量体を共存させ架橋あるいは分岐重合体とすることができる。そのようは複数のビニル基を有する多官能性単量体の例として、メチレンビスアクリルアミドやエチレングルコールジ（メタ）アクリレート、ポリエチレングリコールジ（メタ）アクリレートなどがあげられる。またＮ、Ｎ−ジメチルアクリルアミドあるいはＮ、Ｎ−ジエチルアクリルアミドのような熱架橋性単量体なども使用することができる。
【００２２】
重合時の温度は５〜７５℃であり、好ましくは１５〜４５℃である。７５℃より高くすると重合の制御は難しく、急激な温度上昇や重合液の塊状化などが起きて、安定な分散液は生成しない。
【００２３】
重合開始はラジカル重合開始剤を使用する。これら開始剤は油溶性あるいは水溶性のどちらでも良く、アゾ系、過酸化物系、レドックス系いずれでも重合することが可能である。油溶性アゾ系開始剤の例としては、２、２’−アゾビスイソブチロニトリル、１、１’−アゾビス（シクロヘキサンカルボニトリル）、２、２’−アゾビス（２−メチルブチロニトリル）、２、２’−アゾビス（２−メチルプロピオネ−ト）、４、４−アゾビス（４−メトキシ−２、４ジメチル）バレロニトリルなどがあげられ、水混溶性溶剤に溶解し添加する。
【００２４】
水溶性アゾ系開始剤の例としては、２、２’−アゾビス（アミジノプロパン）二塩化水素化物、２、２’−アゾビス［２−（５−メチル−２−イミダゾリン−２−イル）プロパン］二塩化水素化物、４、４’−アゾビス（４−シアノ吉草酸）などがあげられる。またレドックス系の例としては、ペルオキソ二硫酸アンモニウムと亜硫酸ナトリウム、亜硫酸水素ナトリウム、トリメチルアミン、テトラメチルエチレンジアミンなどとの組み合わせがあげられる。さらに過酸化物の例としては、ペルオキソ二硫酸アンモニウムあるいはカリウム、過酸化水素、ベンゾイルペルオキサイド、ラウロイルペルオキサイド、オクタノイルペルオキサイド、サクシニックペルオキサイド、ｔ−ブチルペルオキシ２−エチルヘキサノエ−トなどをあげることができる。これら開始剤の中で最も好ましいのは、水溶性アゾ開始剤である２、２’−アゾビス（アミジノプロパン）二塩化水素化物、２、２’−アゾビス［２−（５−メチル−２−イミダゾリン−２−イル）プロパン］二塩化水素化物である。
【００２５】
イオン性高分子微粒子の重量平均分子量は５０万〜５００万の範囲であり、１００万〜３００万が好ましい。
【００２６】
本発明で使用するカチオン性高分子は、一般式（２）あるいは（３）で表される単量体を必須として含有する重合体である。
2014014737.tif 000003
一般式（２）
Ｒ１は水素又はメチル基、Ｒ２、Ｒ３は炭素数１〜３のアルキルあるいはヒドロキシアルキル基、Ｒ４は水素、炭素数１〜３のアルキル基、炭素数７〜２０のアルキル基あるいはアリール基であり、同種でも異種でも良い、Ａは酸素またはＮＨ、Ｂは炭素数２〜４のアルキレン基またはアルコキシレン基を表わす、Ｘ１−は陰イオンをそれぞれ表わす。
2014014737.tif 000004
一般式（３）
Ｒ５は水素又はメチル基、Ｒ６、Ｒ７は炭素数１〜３のアルキル基あるいはヒドロキシアルキル基、Ｘ２−は陰イオンをそれぞれ表わす。
【００２７】
前記一般式（２）あるいは（３）で表されるカチオン性単量体のうち三級アミノ基含有カチオン性単量体の例としてはジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミドおよびこれらの塩などが挙げられる。また四級アンモニウム塩基含有カチオン性単量体の例としては（メタ）アクリロイルオキシエチルトリメチルアンモニウムクロリド、（メタ）アクリロイルオキシエチルジメチルベンジルアンモニウムクロリド、（メタ）アクリロイルアミノプロピルトリメチルアンモニウムクロリド、（メタ）アクリロイルアミノプロピルジメチルベンジルアンモニウムクロリド、（メタ）アクリロイルオキシ２−ヒドロキシプロピルトリメチルアンモニウムクロリドなどが挙げられる。また、アリルアミン、ジアリルメチルアミンおよびこれらの塩、ジアリルジメチルアンモニウムクロリド等があげられる。これらのカチオン性水溶性単量体を複数組み合わせて使用することも可能である。カチオン性単量体の共重合モル比は１０〜１００モル％であり、３０〜１００モル％が好ましく、５０〜１００モル％が更に好ましい。カチオン性高分子の重量平均分子量の範囲は、１万〜２００万であり、１０万〜１００万が好ましい。
【００２８】
上記カチオン性高分子の変わりに重縮合系高分子を利用してもよく、その例としてモノメチルアミン、ジメチルアミン、モノエチルアミン、ジエチルアミン、エチレンジアミン、ジエチレントリアミン、トリエチレンテトラミン、テトラエチレンペンタミン、ペンタエチレンヘキサミンなどとエピクロロヒドリンとの縮合物、あるいは、上記脂肪族アミン／エピクロロヒドリン縮合物をさらにエチレンジアミン、ジエチレントリアミン、トリエチレンテトラミンあるいはヘキサメチレンジアミンと縮合させたものなどが挙げられる。更にその他のカチオン性高分子として、ポリエチレンイミン、ポリビニルアミン、ポリアミジンなどを利用しても良い。重縮合系高分子の重量平均分子量は１０００〜１０万の範囲であり、１０００〜１万が好ましい。ポリエチレンイミンの重量平均分子量は５００〜１５万の範囲であり、１０００〜１０万が好ましい。ポリビニルアミンの重量平均分子量は１００万〜１０００万の範囲であり、３００万〜７００万が好ましい。ポリアミジンの重量平均分子量は１００万〜１０００万の範囲であり、２００万〜６００万が好ましい。
【００２９】
本発明においては、土壌へ散布することを目的に、イオン性高分子微粒子分散液とカチオン性高分子を無機塩類を含有する水溶液中で混合する必要がある。ここで使用する無機塩類としては、硫酸アンモニウム、硫酸ナトリウム、塩化ナトリウム、塩化カリウム等が挙げられるが、特に好ましいのは硫酸アンモニウムである。
【００３０】
上記混合分散液に含まれるイオン性高分子微粒子分散液とカチオン性高分子の総含有量は、０．１〜１０質量％であり、好ましくは０．５〜６質量％、さらに好ましくは１〜４質量％である。含有量が大きすぎると溶液の粘性が大きく土壌への浸透性が悪くなり、含有量が小さすぎると土壌固定化の強度が小さくなってしまう。イオン性高分子微粒子とカチオン性高分子の純分質量比は１：４〜４：１である。また、混合分散液中の無機塩類の含有量は０．１〜５質量％であり、好ましくは０．５〜３質量％である。
【００３１】
上記混合分散液の粘度は１〜１００ｍＰａ・ｓ（Ｂ型粘度計により２５℃で測定）の範囲内であることが望ましく、さらに好ましくは１〜３０ｍＰａ・ｓの範囲である。粘度が大きすぎる場合は土壌へのしみ込みが悪くなり、土壌固定化の強度が小さくなってしまう。
【００３２】
本発明の混合分散液の土壌への散布方法は特に限定されず、シャワーノズル、噴霧器、散水器等を用い、従来公知の方法で散布することができる。また、散布時の作業性や散布効率等を考慮して、必要に応じてさらに水で希釈して用いてもよい。
【００３３】
以下、本発明を実施例および比較例により更に詳細に説明する。
【００３４】
（合成例１）攪拌機、還流冷却管、温度計および窒素導入管を備えた４つ口５００ｍｌセパラブルフラスコに脱イオン水：１０９．２ｇ、６０％アクリル酸：２２．７ｇ、５０％アクリルアミド：８０．７ｇ、硫酸アンモニウム６４．０ｇ、燐酸エステル化澱粉粉末：５．４ｇ（対単量体１０質量％）及び１５質量％水溶液のアクリルアミド２-メチルプロパンスルホン酸ナトリウム塩重合体（分子量：３０万）１８．０ｇ（対単量体５質量％）を添加した。その後、攪拌しながら窒素導入管より窒素を導入し溶存酸素の除去を行う。この間恒温水槽により３０℃に内部温度を調整する。窒素導入３０分後、０．２質量％のペルオキソ二硫酸アンモニウム及び亜硫酸水素アンモニウムの０．２質量％水溶液をそれぞれこの順で０．６７５ｇ（対単量体、２５０ｐｐｍ）添加し重合を開始させた。開始剤添加２時間後、反応物液の粘性が、やや上昇したがそれ以上増加せず、重合開始後６時間たったところで前記開始剤をそれぞれ同量追加し、さらに１５時間重合を継続させ反応を終了した。この試作品を試作１とする。この試作１のアクリル酸／アクリルアミドのモル比は２５／７５であり、粘度は４７０ｍＰａ・ｓであった。
【００３５】
（合成例２）燐酸エステル化澱粉粉末を添加しなかったこと以外は合成例１と同様の方法で行なった。この試作品を試作２とする。
【００３６】
（試料１〜３）
イオン性高分子微粒子分散液として合成例１で得られた試作１を用い、カチオン性高分子および無機塩類を混合した混合分散液試料１〜３を調製し表１に示した。含有量は水溶液試料中のそれぞれの質量％を表す。混合分散液試料１〜３を用いて、後述の項目を評価した。
【００３７】
（表１）
2014014737.tif 000005
【００３８】
（比較試料１〜３）
表２に示す混合分散液比較試料１〜３を調製した。含有量は混合分散液試料中のそれぞれの質量％を表す。混合分散液比較試料１〜３を用いて、後述の項目を評価した。
【００３９】
（表２）
2014014737.tif 000006
【実施例１】
【００４０】
水分を４％程度含有する砂を半径７ｃｍ、高さ３ｃｍのポリプロピレン製容器に５５０ｇ敷き詰め、砂表面に表１で示す混合分散液試料１〜３を均等に散布した。その後、５０℃の乾燥機で２４時間乾燥させ、固化した砂を容器から取り出し混合分散液サンプルとした。混合分散液サンプルを以下に記載の方法にて各項目の評価を４段階で評価した。結果を表３に示す。
【００４１】
（固定土壌の固化評価）
容器から取り出した時の混合分散液サンプルの固化の様子を４段階で評価した。
１：ほとんど崩れずに固化していた
２：少し崩れた部分があったが大部分は固化していた
３：半分がくずれてしまった
４：大部分がくずれてしまった
【００４２】
（固定土壌の耐水性評価）
混合分散液サンプルを水中に浸漬させたときの様子を４段階で評価した。
１：ほとんどひび割れが発生しなかった
２：少しひび割れが発生し、一部崩壊した
３：ひび割れが発生し、半分程度が崩壊した
４：ひび割れが発生し、大部分が崩壊した
【００４３】
（比較例）
水分を４％程度含有する砂を半径７ｃｍ、高さ３ｃｍのポリプロピレン製容器に５５０ｇ敷き詰め、砂表面に表２で示す混合分散液試料１〜３を均等に散布した。その後、５０℃の乾燥機で２４時間乾燥させ、固化した砂を容器から取り出し混合分散液サンプルとした。混合分散液サンプルを実施例１と同様に各項目の評価を４段階で評価した。結果を表３に示す。
【００４４】
（表３）
2014014737.tif 000007
【００４５】
実施例１と比較例の結果より、多糖類を含有させて分散重合して製造したイオン性高分子微粒子分散液とカチオン性高分子の混合分散液を利用することによって、固定強度及び耐水性にすぐれた土壌浸食防止方法を提供することができる。